【手続補正書】
【提出日】令和2年11月27日(2020.11.27)
【手続補正１】
【補正対象書類名】特許請求の範囲
【補正対象項目名】全文
【補正方法】変更
【補正の内容】
【特許請求の範囲】
【請求項１】
星形ブロックコポリマーＡであって、
６５〜９５ｗｔ％のビニル芳香族モノマーおよび３５〜５ｗｔ％のジエンから作製された単一コポリマーブロック（Ｂ／Ｓ）Ａｉからなり、４０〜９０℃の範囲のガラス転移温度ＴｇＡを有する２本の短い枝部、ならびに
内部ブロック（Ｂ／Ｓ）Ａｉを介して連結されている構造Ｓｔ−［（Ｂ／Ｓ）Ａ］ｎ−（Ｂ／Ｓ）Ａｉまたは［（Ｂ／Ｓ）Ａ］ｎ−（Ｂ／Ｓ）Ａｉの２本の長い枝部であり、ブロックＳｔは、９５〜１００ｗｔ％のビニル芳香族モノマーおよび０〜５ｗｔ％のジエンから作製されており；ブロック［（Ｂ／Ｓ）Ａ］ｎは、６５〜９５ｗｔ％のビニル芳香族モノマーおよび３５〜５ｗｔ％のジエンから各々作製された、１つまたはそれ以上の異なるまたは同じコポリマーブロック（Ｂ／Ｓ）Ａからなり、４０〜９０℃の範囲のガラス転移温度ＴｇＡを有し；ｎは、少なくとも１の整数であり、好ましくはｎ＝２〜１０、より好ましくはｎ＝２または３、最も好ましくはｎ＝２であり、ブロック（Ｂ／Ｓ）Ａｉは、上記で定義した通りである、該２本の長い枝部
を有し、
ブロック（Ｂ／Ｓ）Ａｉは、５０００〜１５０００ｇ／モルの範囲の数平均モル質量Ｍｎを有し、ブロック［（Ｂ／Ｓ）Ａ］ｎ全体は、５００００〜１５００００ｇ／モルの数平均モル質量Ｍｎを有する、
前記星形ブロックコポリマーＡ。
【請求項２】
ブロックＳｔの数平均モル質量Ｍｎは、３０００〜８０００ｇ／モルの範囲にある、請求項１に記載の星形ブロックコポリマーＡ。
【請求項３】
コポリマーブロック（Ｂ／Ｓ）Ａおよび（Ｂ／Ｓ）Ａｉは、ランダムに分布した重合ビニル芳香族モノマーおよびジエンから構成されている、請求項１または２に記載の星形ブロックコポリマーＡ。
【請求項４】
ブロック［（Ｂ／Ｓ）Ａ］ｎは、２〜１０個、より好ましくは２または３個、最も好ましくは２個の異なるコポリマーブロック（Ｂ／Ｓ）Ａからなり、該ブロック（Ｂ／Ｓ）Ａ
は、それらのモル質量および／またはそれらのビニル芳香族／ジエン比が異なる、請求項１〜３のいずれか１項に記載の星形ブロックコポリマーＡ。
【請求項５】
コポリマーブロック（Ｂ／Ｓ）Ａｉの数平均モル質量Ｍｎは、６０００〜１２０００ｇ／モルの範囲にある、請求項１〜４のいずれか１項に記載の星形ブロックコポリマーＡ。
【請求項６】
コポリマーブロック（Ｂ／Ｓ）Ａおよび／または（Ｂ／Ｓ）Ａｉは、８５〜９３ｗｔ％のビニル芳香族モノマー、特にスチレン、および７〜１５ｗｔ％のジエン、特にイソプレンまたはブタジエンから作製されている、請求項１〜５のいずれか１項に記載の星形ブロックコポリマーＡ。
【請求項７】
リビングアニオン性ポリマー鎖を多官能性カップリング剤と反応させることによって形成される、以下の構造：
【化１】
2020502352.tif 000001
［式中、Ｓｔおよび（Ｂ／Ｓ）Ａｉは、上記で定義した通りであり、（Ｂ／Ｓ）Ａ１および（Ｂ／Ｓ）Ａ２は、上記で定義した２個の異なるコポリマーブロック（Ｂ／Ｓ）Ａであり、Ｘは、カップリング中心である］
の、請求項１〜６のいずれか１項に記載の星形ブロックコポリマーＡ。
【請求項８】
請求項１〜７のいずれか１項に記載の星形ブロックコポリマーＡを製造する方法であって：
ａ）二重開始、
ｂ）ビニル芳香族モノマーおよびジエンの最後の添加および重合の後のカップリング工程、ならびに
ｃ）ビニル芳香族モノマーおよびジエンの最後の添加および重合の前に行われる第２の開始プロセス
を特徴とする、前記方法。
【請求項９】
以下の成分（ａ）、ならびに場合により（ｂ）、（ｃ）、および（ｄ）：
ａ）４５〜１００ｗｔ％の、以下のものからなる成分ａ）：
ａ１）２０〜８０ｗｔ％、好ましくは３５〜６５ｗｔ％の、請求項１〜７のいずれか１項に記載の少なくとも１種の星形ブロックコポリマーＡ、ならびに
ａ２）８０〜２０ｗｔ％、好ましくは６５〜３５ｗｔ％の少なくとも１種の星形ブロックコポリマーＢであって、
ブロック（Ｂ／Ｓ）Ｂを介して連結されている構造Ｓｅ−（Ｂ／Ｓ）Ｂの短い枝部および構造（Ｂ／Ｓ）Ａｅ−Ｓｉ−（Ｂ／Ｓ）Ｂの少なくとも１本、好ましくは１本の長い枝部、または
ブロックＳｓを介して連結されている構造Ｓｅ−（Ｂ／Ｓ）Ｂ−Ｓｓの短い枝部および構造（Ｂ／Ｓ）Ａｅ−Ｓｉ−（Ｂ／Ｓ）Ｂ−Ｓｓの少なくとも１本、好ましくは１本の長い枝部
を有し、
ここで、ポリマーブロックＳｅおよびＳｉは同じであり；ポリマーブロックＳｅ、Ｓｉ、およびＳｓは、９５〜１００ｗｔ％のビニル芳香族モノマーおよび０〜５ｗｔ％のジエンから作製されており；コポリマーブロック（Ｂ／Ｓ）Ａｅは、６５〜９５ｗｔ％のビニル芳香族モノマーおよび３５〜５ｗｔ％のジエンから作製されており、４０〜９０℃の範
囲のガラス転移温度ＴｇＡを有し；コポリマーブロック（Ｂ／Ｓ）Ｂはそれぞれ、２０〜６０ｗｔ％のビニル芳香族モノマーおよび８０〜４０ｗｔ％のジエンから作製されており、−８０℃〜０℃の範囲のガラス転移温度ＴｇＢを有する、
該星形ブロックコポリマーＢ；
ｂ）０〜５５ｗｔ％の、ブロックコポリマーＡおよびＢ以外の少なくとも１種のさらなる熱可塑性ポリマー；
ｃ）０〜０．８ｗｔ％の少なくとも１種の可塑剤；ならびに
ｄ）０〜３ｗｔ％の、ｃ）と異なる少なくとも１種のさらなる添加剤または加工助剤
を含むポリマー組成物であって；
該成分（ａ）、ならびに適切な場合には（ｂ）、（ｃ）、および（ｄ）の総量は、１００ｗｔ％であり、ガラス転移温度（Ｔｇ）は、ＤＩＮ  ＥＮ  ＩＳＯ  １１３５７−２：２０１４−０７に基づいたＤＳＣによって決定し、加熱速度を２０Ｋ／分として１８０℃からの急速冷却後の第２の加熱サイクルを評価する、前記ポリマー組成物。
【請求項１０】
０．１０〜０．８０ｗｔ％、好ましくは０．１５〜０．７０ｗｔ％、より好ましくは０．２０〜０．６０ｗｔ％の成分ｃ）を含む、請求項９に記載のポリマー組成物。
【請求項１１】
ブロックコポリマーＢのコポリマーブロック（Ｂ／Ｓ）Ａｅの数平均モル質量Ｍｎは、３００００〜１０００００ｇ／モルの範囲にある、請求項９または１０に記載のポリマー組成物。
【請求項１２】
ブロックＳｅおよびＳｉは、５０００〜３００００ｇ／モルの範囲の数平均モル質量Ｍｎを有する、請求項９〜１１のいずれか１項に記載のポリマー組成物。
【請求項１３】
コポリマーブロック（Ｂ／Ｓ）Ｂの数平均モル質量Ｍｎは、５０００〜４００００ｇ／モルの範囲にある、請求項９〜１２のいずれか１項に記載のポリマー組成物。
【請求項１４】
ブロックＳｓの数平均モル質量Ｍｎは、２５００ｇ／モル未満である、請求項９〜１３のいずれか１項に記載のポリマー組成物。
【請求項１５】
コポリマーブロック（Ｂ／Ｓ）Ａｅおよび（Ｂ／Ｓ）Ｂは、ランダムに分布した重合ビニル芳香族モノマーおよびジエンから構成されている、請求項９〜１４のいずれか１項に記載のポリマー組成物。
【請求項１６】
星形ブロックコポリマーＢのすべてのブロック（Ｂ／Ｓ）Ｂまたは（Ｂ／Ｓ）Ｂ−Ｓｓ全体の割合は、該星形ブロックコポリマーＢ全体に対して３０〜３７ｗｔ％、好ましくは３２〜３６ｗｔ％、より好ましくは３３〜３５ｗｔ％である、請求項９〜１５のいずれか１項に記載のポリマー組成物。
【請求項１７】
星形ブロックコポリマーＢは、リビングアニオン性ポリマー鎖末端と多官能性カップリング剤との反応により形成される、以下の構造
【化２】
2020502352.tif 000002
［式中、Ｓｅ、Ｓｉ、ＳＳ、（Ｂ／Ｓ）Ａｅ、および（Ｂ／Ｓ）Ｂは、上記で定義した通
りであり、Ｘは、カップリング中心である］
を有する、請求項９〜１６のいずれか１項に記載のポリマー組成物。
【請求項１８】
請求項９〜１７のいずれか１項に記載のポリマー組成物を製造する方法であって、成分ａ）ならびに任意選択の成分ｂ、ｃ）、およびｄ）を、混練機または押出機のような混合装置を用いて１６０℃〜３００℃の範囲の温度で溶融混合することによる、方法。
【請求項１９】
フィルム、特に収縮フィルムを製造するための、請求項９〜１７のいずれか１項に記載のポリマー組成物を使用する方法。
【請求項２０】
請求項９〜１７のいずれか１項に記載のポリマー組成物から製造される収縮フィルム。